(57)【特許請求の範囲】
【請求項１】
セメントと、水と、細骨材と、前記セメント１００部に対し０．０１〜１０部の凝結遅延剤の石灰硫黄合剤と、カルシウムアルミネートを含有する急硬性混和材とを配合してなり、
前記石灰硫黄合剤が、前記石灰硫黄合剤１００部につき、Ｔ−Ｃａ換算でＣａを５〜１０部、Ｔ−Ｓ換算でＳを１５〜３０部、ＭｇＯ換算でＭｇを０．５〜２．０部含み、
前記石灰硫黄合剤のｐＨが１０．０以上であり、
前記石灰硫黄合剤の酸化還元電位が−４５０ｍＶ以下である
吹付けセメントモルタル。
【請求項２】
硫酸アルミニウムを含有する液体急結剤を配合してなる請求項１に記載の吹付けセメントモルタル。
【請求項３】
液体急結剤が、さらに、フッ素原料、ジエタノールアミン、硫酸マグネシウム、シュウ酸、尿素から選ばれた少なくとも1種以上を含有してなる請求項２に記載の吹付けセメントモルタル。
【請求項４】
尿素を液体急結剤１００部中、５〜３５部含有してなる請求項３に記載の吹付けセメントモルタル。
【請求項５】
請求項１〜４のいずれか１項に記載の吹付けセメントモルタルに、粗骨材を配合してなる吹付けセメントコンクリート。
【発明の詳細な説明】
【技術分野】
【０００１】
主に土木・建築業界で、法面、地下構造物やトンネルなどに使用される吹付けセメントモルタル及び吹付けセメントコンクリートに関する。
【背景技術】
【０００２】
セメントの凝結遅延剤は、セメントの水和反応を遅らせることにより、凝結、硬化を遅延させるために用いられている。凝結遅延剤は、無機質系及び有機質系の２種類に分類され、無機質系としては、リン酸塩、珪フッ化物、酸化亜鉛、塩化亜鉛、炭酸化亜鉛、一酸化鉛、水酸化銅、マグネシア塩、ホウ砂、酸化ホウ素などが挙げられ、有機質系としては、ホスホン酸誘導体、糖類やその誘導体、オキシカルボン酸塩、リグニンスルホン酸塩などが挙げられる。
【０００３】
吹付けコンクリート（特許文献１）やコンクリートの凝結時間調整（特許文献２）には凝結遅延剤や硬化促進剤が種々使用されている。
セメント凝結遅延剤と硬化促進剤とを組合せて用いた技術（特許文献３、特許文献４、及び特許文献５）には、戻りコンクリートの有効利用が記載されている。
近年、吹付け工法において、吹付けコンクリートの物性目標は高まっており、低粉じん、低リバウンドでかつ、硬化直後から高い強度が求められる。また、凝結遅延剤による安定した作業時間の確保と、硬化促進剤などの添加直後の強度発現が同時に求められている。
【０００４】
石灰硫黄合剤は、主に果樹の農薬として知られ、生石灰と硫黄と水を原料とし、オートクレーブで反応させ、固液分離した黄褐色の液体として製造されている。石灰硫黄合剤は、ＣａとＳと水を主成分とし、多硫化カルシウム（ＣａＳx）が主生成物である。化学組成は、石灰硫黄合剤を１００部としたとき、Ｔ−Ｃａ換算で５〜１０部、Ｔ−Ｓ換算で１５〜３０部、ＭｇＯ換算で０．５〜２．０部の範囲でＭｇを含む。石灰硫黄合剤のｐＨは１０．０以上であることを特長とする。また、酸化還元電位も特異的であり、石灰硫黄合剤の酸化還元電位（ＯＲＰ）は−４５０ｍｖ以下である。
しかしながら、石灰硫黄合剤を吹付セメントモルタルや吹付セメントコンクリートに適用した例は見当たらない。
【先行技術文献】
【特許文献】
【０００５】
【特許文献１】特許第２８１２５６２号公報
【特許文献２】特開平１０−３０５４１８号公報
【特許文献３】特許第２６９４８８３号公報
【特許文献４】特開平５−２２１７００号公報
【特許文献５】特開平９−２８６６５１号公報
【発明の概要】
【発明が解決しようとする課題】
【０００６】
本発明は、石灰硫黄合剤を配合することにより、安定した凝結時間と硬化後の高い強度発現が確保できる吹付けセメントモルタル及び吹付けセメントコンクリートを提供する。
【課題を解決するための手段】
【０００７】
すなわち、本発明は、（１）セメントと、水と、細骨材と、凝結遅延剤の石灰硫黄合剤と、カルシウムアルミネートを含有する急硬性混和材とを配合してなる吹付けセメントモルタル、（２）石灰硫黄合剤が、セメント１００部に対し０．０１〜１０部である（１）の吹付けセメントモルタル、（３）硫酸アルミニウムを含有する液体急結剤を配合してなる（１）又は（２）の吹付けセメントモルタル、（４）液体急結剤が、さらに、フッ素原料、ジエタノールアミン、硫酸マグネシウム、シュウ酸、尿素から選ばれた少なくとも１種以上を含有してなる（３）の吹付けセメントモルタル、（５）尿素を液体急結剤１００部中、５〜３５部含有してなる（４）の吹付けセメントモルタル、（６）（１）〜（５）のいずれかの吹付けセメントモルタルに、粗骨材を配合してなる吹付けセメントコンクリート、である。
【発明の効果】
【０００８】
本発明の吹付けセメントモルタル及び吹付けセメントコンクリートは、石灰硫黄合剤を配合することにより、安定した凝結時間と硬化後の高い強度発現の確保が可能となり、さらに六価クロムの低減効果を奏する。
【発明を実施するための形態】
【０００９】
以下、本発明を詳細に説明する。
なお、本発明における部や％ は特に規定しない限り質量基準で示す。
【００１０】
本発明で用いるセメントは、市販されている、普通ポルトランドセメント、高炉セメント、フライアッシュセメント、早強セメント、超早強セメントやエコセメントなどであり、またこれらセメントの２種以上を併用することもできる。
【００１１】
本発明では、セメントの凝結遅延剤として、石灰硫黄合剤を用いる。
石灰硫黄合剤とは、ＣａとＳと水を主成分とし、成分は多硫化カルシウム（ＣａＳx）が主であり、石灰硫黄合剤を１００部としたとき、Ｔ−Ｃａ換算で２〜２０部、Ｔ−Ｓ換算で５〜４０部、ＭｇＯ換算で０．１〜４．０部の範囲でＭｇを含む。石灰硫黄合剤のｐＨは１０．０以上であることを特長とする。また、酸化還元電位も特異的である。石灰硫黄合剤の酸化還元電位（ＯＲＰ）は−４５０ｍｖ以下である。ｐＨがアルカリ性領域であることは、極めて重要である。ｐＨが１０．０未満では、本発明の効果、    すなわち、流動性の保持効果や六価クロムの還元効果、さらには自己収縮の低減効果が十分に得られない場合がある。石灰硫黄合剤の添加量を増やすと、遅延時間が長くなり、状況に応じて硬化時間設定が可能である。
石灰硫黄合剤の各成分は、石灰硫黄合剤を１００部としたとき、Ｔ−Ｃａ換算で２〜２０部が好ましく、５〜１５部がより好ましく、２部未満であると優れた遅延効果が確認されない場合があり、２０部を超えると、溶液安定性が悪く、液状を保持できない場合がある。また、Ｔ−Ｓ換算で５〜４０部が好ましく、１０〜３０部がより好ましく、５部未満であると、溶液安定性が悪い場合があり、４０部を超えると、遅延効果が強すぎる場合がある。ＭｇＯは０．１〜４．０部が好ましく、０．５〜２．０部がより好ましく、ＭｇＯが０．１〜４．０部の範囲外であると、溶液安定性が下がり、析出する場合がある。
【００１２】
本発明で用いる石灰硫黄合剤は、セメント１００部に対して０．０１〜１０部が好ましい。本発明は、セメントモルタルやコンクリート調製時にカルシウムアルミネートを主成分とする急硬性混和材を配合するため、石灰硫黄合剤が０．０１部未満では充分な遅延効果が得られない場合がある。
【００１３】
本発明で用いるカルシウムアルミネートとは、カルシアを含む原料と、アルミナを含む原料とを混合して、キルンでの焼成や、電気炉での溶融などの熱処理をして得られる、ＣａＯとＡｌ２Ｏ３とを主たる成分とし、水和活性を有する物質の総称であり、ＣａＯ及び／又はＡｌ２Ｏ３の一部が、アルカリ金属酸化物、アルカリ土類金属酸化物、酸化ケイ素、酸化チタン、酸化鉄、アルカリ金属ハロゲン化合物、アルカリ土類金属ハロゲン化合物、アルカリ金属硫酸塩及びアルカリ土類金属硫酸塩などと置換した化合物、あるいはＣａＯとＡｌ２Ｏ３とを主たる成分とするものに、これらが少量固溶した物質である。カルシウムアルミネートの鉱物形態は、結晶質、非晶質いずれであっても、また、混在してもよい。
カルシウムアルミネートのガラス化率は、６０％以上が好ましく、８０％以上がより好ましい。ガラス化率６０％未満であると、吹付け施工などの吹付けた後に急激な凝結、硬化が必要な場合、その効果が少ない。
カルシウムアルミネートのＣａＯ／Ａｌ２Ｏ３のモル比は、２．０〜２．５が好ましく、モル比が２．０未満であると、液体急結剤添加後の凝結、硬化が充分でない場合があり、モル比が２．５を超えると、凝結、硬化が早すぎる場合がある。
カルシウムアルミネートの粉末度は、ブレーン比表面積で４０００〜１００００ｃｍ２／ｇが好ましく、４０００ｃｍ２／ｇ未満であると、優れた急結性状が得られない場合があり、１００００ｃｍ２／ｇを超えると安定した凝結性状が得られない場合がある。
【００１４】
本発明で用いるカルシウムアルミネートを含有する急硬性混和材の使用量は、セメント１００部に対して１〜２０部が好ましい。急硬性混和材が１部未満では本発明の効果が充分得られない場合がある。
【００１５】
本発明で用いるカルシウムアルミネートを含有する急硬性混和材は、カルシウムアルミネートの他、本発明の効果を阻害しない物質であれば、特に限定されるものでなく、例えば、減水剤、ＡＥ剤、ＡＥ減水剤、高性能減水剤、高性能ＡＥ減水剤、流動化剤、石灰硫黄合剤以外の遅延剤、発泡剤、凍寒材、高炉スラグ、フライアッシュ、石粉、石膏などが配合可能である。
【００１６】
本発明の吹付けセメントモルタル及び吹付けセメントコンクリートは、特に限定はされないが、セメント、水、骨材、凝結遅延剤や混和材などを事前に混合・練混ぜなどにより、ウエットモルタルまたはウエットコンクリートとした後、液体急結剤を配合することができる。
【００１７】
本発明で用いる細骨材や粗骨材は、本発明の効果を阻害するものでなければ、種類や品質は特に限定されるものではない。また、砕砂、砕石の使用も可能である。
【００１８】
本発明で使用する硫酸アルミニウムには、無水塩、６水塩、１０水塩、１８水塩、２７水塩があり、いづれも使用可能である。
液体急結剤を製造する際、アルミ供給源とイオウ供給源から反応させて硫酸アルミニウムを調製することが可能であり、最終的に硫酸アルミニウムとして存在していれば、出発原料は問わない。
アルミ供給原料は特に限定されるものではないが、明礬類に代表されるアルミニウムの硫酸塩、アルミン酸塩、及びその他の無機アルミニウム化合物、有機アルミニウム化合物、並びにアルミニウム錯体が挙げられる。イオウ供給源は特に限定されるものではないが、アルミニウムの硫酸塩としては、カリウム明礬、ナトリウム明礬、及びアンモニウム明礬等の明礬類、ヒドロキシ硫酸アルミニウム、並びに硫酸アルミニウム等が挙げられる。アルミン酸塩としてはアルミン酸リチウム、アルミン酸ナトリウム、アルミン酸カリウム、及びアルミン酸マグネシウム等が挙げられる。その他の無機アルミニウム化合物としては、ボーキサイト、酸化アルミニウム、水酸化アルミニウム、塩化アルミニウム、リン酸アルミニウム、硝酸アルミニウム、フッ化アルミニウム、ポリ塩化アルミニウム、アルミノ−シリカゲル、ケイ酸アルミニウム、炭酸アルミニウム、合成ヒドロタルサイト、及びメタケイ酸アルミニウム等が挙げられる。有機アルミニウム化合物としては、ステアリン酸アルミニウム、シュウ酸アルミニウム、アルミニウムイソプロポキシド、及びギ酸アルミニウム等が挙げられる。アルミニウム錯体としては、トリス（８−ヒドロキシキノリナト）アルミニウム等が挙げられる。これらのアルミニウムの供給原料のうちの１種又は２種以上が使用可能である。本発明では、イオウの供給原料となる硫酸塩が好ましく、また、凝結性状が優れる点から各種明礬がより好ましい。
イオウ供給原料は特に限定されるものではないが、イオウ又は硫黄華のような元素状態のイオウの他に、硫化物、硫酸又は硫酸塩、亜硫酸又は亜硫酸塩、チオ硫酸又はチオ硫酸塩、及び有機イオウ化合物等が挙げられる。硫化物としては、硫化ナトリウム、硫化カリウム、硫化鉄、及び五硫化リン等が挙げられる。硫酸塩としては、アンモニウム明礬、カリ明礬、及びナトリウム明礬に代表される各種明礬類、硫酸アニリン、硫酸アルミニウム、硫酸アンモニウム、硫酸マグネシウム、硫酸マンガン、硫酸ナトリウム、硫酸バリウム、硫酸カルシウム、並びに硫酸ヒドロキシルアミン等が挙げられる。亜硫酸塩としては、亜硫酸カリウム、亜硫酸水素ナトリウム、及び亜硫酸ナトリウム等が挙げられる。チオ硫酸塩としては、チオ硫酸ナトリウム、チオ硫酸アンモニウム、及びチオ硫酸バリウム等が挙げられる。有機イオウ化合物としては、スルホン酸誘導体又はその塩、メルカプタン、チオフェン又はその誘導体、ポリサルホン、ポリエーテルサルホン、及びポリフェニレンサルファイド等の樹脂が挙げられる。本発明では、これらのイオウの供給原料の１種又は２種以上が使用可能である。上記イオウ化合物の中では水への溶解性が高く、製造コストが安く、かつ凝結性状が優れる点から硫酸又は硫酸塩が好ましく、硫酸塩のうちアルミニウムの供給原料となる明礬類がより好ましい。
【００１９】
本発明で使用する尿素とは、一般的な試薬、工業原料のいずれも使用が可能であり、液体急結剤１００部中に５〜３５部の配合が好ましい。５部未満であると、セメントモルタルやコンクリートに液体急結剤として配合した場合、遅延性が強く、吹付け施工に必要な凝結や強度発現性が得られない場合がある。３５部を超えると、尿素は吸熱物質であり、液温を下げてしまい、液体の安定性が保てず、液体中に固形分が析出する場合がある。
【００２０】
本発明で使用する液体急結剤は、硫酸アルミニウムや尿素以外に、液体急結剤の急結性能を損なうことがなければ、いずれの物質も配合可能である。その中でも、特にフッ化水素などのフッ素原料、ジエタノールアミンなどのアミン原料、硫酸塩、錯体形成剤、また液体の固形分濃度を高められるものであれば、いずれの物質も配合可能である。
フッ素原料は、フッ素またはフッ素化合物が好ましく、フッ化水素、氷晶石、珪フッ化物などフッ素化合物が使用可能である。アミン原料は、ジエタノールアミン、硫酸塩は、硫酸マグネシウム、錯体形成剤は、カルボン酸、ジカルボン酸、オキシカルボン酸、及びこれらの塩などが使用可能であり、特にシュウ酸の使用が好ましい。
本発明の液体急結剤の使用量は、吹付けに求められる性状が得られれば、特に限定されるものではないが、セメント１００部に対して６〜１０部が好ましい。６部未満であると、優れた強度発現性が得られない場合があり、１０部を超えると、液体急結剤による初期強度発現性効果が頭打ちとなる場合がある。
【００２１】
本発明の吹付けセメントモルタル及び吹付けセメントコンクリートは、エア搬送、ポンプ搬送などいずれの搬送方式やこれらを組み合わせた搬送方式が可能である。
【００２２】
本発明の液体急結剤は、エア搬送、ポンプ搬送などいずれの搬送方式やこれらを組み合わせた搬送方式が可能であり、ポンプ搬送の場合、ギアポンプ、スクイズポンプ、プランジャーポンプ、ピストンポンプなどいずれのポンプによる搬送も可能である。
【００２３】
本発明では、特に限定されるものではないが、予めウエットモルタルやウエットコンクリートに調整した吹付けセメントモルタル及び吹付けセメントコンクリートに液体急結剤を添加する湿式吹付けが好ましい。
【実施例】
【００２４】
「実験例１」
セメント８００ｇ、水４８０ｇ、細骨材２０００ｇ、表１に示す種類と量の遅延剤、カルシウムアルミネートＡからなる急硬性混和材８０ｇからなるセメントモルタルを混練してから１２０分経過後のモルタルフローを測定し、測定後、さらに、液体急結剤ア８０ｇを添加して、プロクター貫入抵抗値、圧縮強度、六価クロム残存濃度を測定した。
【００２５】
＜使用材料＞
セメント：普通ポルトランドセメント、ブレーン比表面積３５００ｃｍ２／ｇ、密度３．１５ｇ／ｃｍ３、市販品
水：上水道水、密度１．００ｇ／ｃｍ３
細骨材：新潟県姫川水系川砂、密度２．６２ｇ／ｃｍ３
遅延剤α：石灰硫黄合剤、市販品、ｐＨ１０．５、酸化還元電位（ＯＲＰ）が−５００ｍｖ、ＭｇＯ含有量１．０％、Ｔ−Ｃａ量１０％、Ｔ−Ｓ量２２％
遅延剤β：無水クエン酸、試薬、密度１．６７ｇ／ｃｍ３
カルシウムアルミネートＡ：ＣａＯ／Ａｌ２Ｏ３モル比２．３、ガラス化率８０％、ブレーン比表面積５８００ｃｍ２／ｇ、密度２．６０ｇ／ｃｍ３
液体急結剤ア：硫酸アルミニウム２７％、水７３％の液体急結剤、液状、密度１．３４ｇ／ｃｍ３
【００２６】
＜測定方法＞
モルタルフロー：ＪＩＳ  Ｒ５２０１に準じて測定した。
プロクター貫入抵抗値測定：ＪＳＣＥ  Ｄ−１０２−１９９９に準じて始発時間、終結時間をそれぞれ測定し
た。尚、プロクター貫入抵抗値は急硬性混和材添加からの時間（分）で表記。
圧縮強度測定：ＪＳＣＥ  Ｄ−１０２−１９９９に準じて圧縮強度を測定した。
材齢は１０分、２４時間、２８日とした。
六価クロム残存濃度：セメントモルタルの六価クロム低減能力を確認するために、六価クロム標準溶液を希釈して、六価クロム濃度が１００ｍｇ／ｌの溶液を調製し、この六価クロム溶液５０ｃｃに各セメントモルタル１０００ｇを入れて攪拌し、７日後に固液分離して液相中の残存六価クロム濃度を測定することによって評価した。ただし、六価クロムの残存濃度は、ＪＩＳＫ ０１０２に準じ、ＩＣＰ発光分光分析法により測定した。
【００２７】
【表１】
0006482878.tif 000002
【００２８】
表１の結果より、石灰硫黄合剤を遅延剤として用いたモルタルに液体急結剤を添加すると、添加した直後から、凝結が起こり、材齢に伴う強度発現性が良い。一方、遅延剤として、無水クエン酸を用いた場合、急結剤を加えても、凝結が遅く、強度発現性も悪い。また、凝結遅延剤を併用しない実験No.1-1においては、モルタル調製直後より、凝結が発生し、測定不可となった。また、遅延剤αを用いた場合、添加率がC×0.01％以上であると、モルタルフローが遅延剤添加なしに比べて持続し、また、六価クロム濃度も低く、六価クロム低減効果もあることが確認された。
【００２９】
「実験例２」
実験例１と同様にセメント８００ｇ、水４８０ｇ、細骨材２０００ｇ、凝結遅延剤αがセメント１００部中１．０部、表２に示す種類のカルシウムアルミネートからなる急硬性混和材８０ｇからなるセメントモルタルを混練してから１２０分経過後のモルタルフローを測定し、測定後、さらに、液体急結剤ア８０ｇを添加して、プロクター貫入抵抗値、圧縮強度、六価クロム残存濃度を測定した。
【００３０】
＜使用材料＞
カルシウムアルミネートＢ：ＣａＯ／Ａｌ２Ｏ３モル比２．０、ガラス化率８５％、ブレーン比表面積５５００ｃｍ２／ｇ、密度２．６０ｇ／ｃｍ３
カルシウムアルミネートＣ：ＣａＯ／Ａｌ２Ｏ３モル比２．５、ガラス化率６０％、ブレーン比表面積６７００ｃｍ２／ｇ、密度２．６０ｇ／ｃｍ３
カルシウムアルミネートＤ：ＣａＯ／Ａｌ２Ｏ３モル比１．９、ガラス化率９９％、ブレーン比表面積５８００ｃｍ２／ｇ、密度２．６０ｇ／ｃｍ３
カルシウムアルミネートＥ：ＣａＯ／Ａｌ２Ｏ３モル比２．６５、ガラス化率５０％、ブレーン比表面積７２００ｃｍ２／ｇ、密度２．６０ｇ／ｃｍ３
カルシウムアルミネートＦ：ＣａＯ／Ａｌ２Ｏ３モル比２．８０、ガラス化率０％、ブレーン比表面積８６００ｃｍ２／ｇ、密度２．６０ｇ／ｃｍ３
【００３１】
【表２】
0006482878.tif 000003
【００３２】
表２の結果より、カルシウムアルミネートのモル比が２．６５を超えると、凝結が遅れ、１０分、２４時間の圧縮強度が低下し、六価クロム残存濃度も増えた。理由として、カルシウムアルミネートのモル比が２．６５を超えたことで、凝結が早く、液体急結剤との混合が不十分であったと考える。よって、カルシウムアルミネートはガラス化率５０％以上が好ましく、ＣａＯ／Ａｌ２Ｏ３モル比は２．８０未満が好ましい。
【００３３】
「実験例３」
実験例１、２と同様にセメント８００ｇ、水４８０ｇ、細骨材２０００ｇ、遅延剤αがセメント１００部に対して１．０部、カルシウムアルミネートAからなる急硬性混和材８０ｇからなるセメントモルタルを混練し、さらに、表３に示す種類の液体急結剤８０ｇに尿素を表３に示す量を加えた液体急結剤を添加して、プロクター貫入抵抗値、圧縮強度、六価クロム残存量、長さ変化を測定した。
尚、尿素は配合した分、水に置き換えている。
【００３４】
＜使用材料＞
液体急結剤イ：硫酸アルミニウム２７％、フッ化水素２％、水７１％の水溶液
液体急結剤ウ：硫酸アルミニウム２７％、フッ化水素２％、ジエタノールアミン１．５％、水６９．５％
の水溶液
液体急結剤エ：硫酸アルミニウム２７％、硫酸マグネシウム２％、フッ化水素２％、ジエタノールアミン１．５％、水６７．５％の水溶液
液体急結剤オ：硫酸アルミニウム３５％、しゅう酸１％、フッ化水素１％、水６３％の水溶液
尿素：試薬、市販品
【００３５】
＜試験方法＞
長さ変化試験：ＪＩＳ  Ａ１１２９−３に準じて測定した。尚、材齢は２８日とした。
【００３６】
【表３】
0006482878.tif 000004
【００３７】
表３の結果より、液体急結剤に尿素を加えない場合は、すべての液体急結剤において長さ変化が大きく、強度発現性が少ない。よって、尿素の混和は、凝結、強度、長さ変化の観点から、非常に好ましいことがわかる。
【００３８】
「実験例４」
セメント４００ｋｇ／ｍ３、細骨材１０５８ｋｇ／ｍ３、粗骨材６７３ｋｇ／ｍ３、水２００ｋｇ／ｍ３、高性能減水剤４ｋｇ／ｍ３のコンクリートに、実験例１で使用した表４に示す種類の遅延剤０．５ｋｇと実験例１で使用したカルシウムアルミネートＡからなる急硬性混和材４０ｋｇをセメントモルタルに混合、練り混ぜし、練り混ぜ直後と１２０分経過後のスランプを測定した。
スランプ試験終了後、このコンクリートを吹付け圧力４ＭＰａ、吹付け速度１０ｍ３／ｈの条件下で、コンクリート圧送機「ＭＫＷ−２５ＳＭＴ」（シンテック社製）によりポンプ圧送した。一方、セメントに対して液体急結剤が６部になるように、圧送圧力５ＭＰａの条件下で、実験例３と同様に、尿素が液体急結剤１００部中、表４に示す種類と量を配合した種々の液体急結剤を有光工業社製「ＴＡ−３ＤＸ」を用いてポンプ圧送し、この液体急結剤をＹ字管のもう一方からポンプ圧送されたコンクリートに混合合流し、吹付けセメントコンクリートとした。
この吹付けセメントコンクリートについて、実験例１と同様に、セメントコンクリート中のセメントモルタルの六価クロム残存量を測定し、さらに、長さ変化、圧縮強度、リバウンド率、及び粉塵量を測定した。
【００３９】
＜使用材料＞
高性能減水剤：グレースケミカルズ社製、商品名ＦＴＮ−３０、市販品
【００４０】
＜試験方法＞
長さ変化試験：ＪＩＳ  Ａ１１２９−３に準じて測定した。尚、材齢は２８日とした。
コンクリート圧縮強度：材齢３時間、１日の圧縮強度は、幅２５ｃｍ×長さ２５ｃｍのプルアウト型枠に設置したピンを、プルアウト型枠表面から吹付け材料で被覆し、型枠の裏側よりピンを引き抜き、その時の引き抜き強度を求め、（圧縮強度）＝（引き抜き強度）×４／（供試体接触面積）の式から圧縮強度を算出した。材齢２８日以降の圧縮強度は、幅５０ｃｍ×長さ５０ｃｍ×厚さ２０ｃｍの型枠に吹付け材料を吹付け、採取した直径５ｃｍ×長さ１０ｃｍの供試体を２０トン耐圧機で測定し、圧縮強度を求めた。
リバウンド率：６分間吹付けた時の跳ね返りをブルーシートに採取し、吹付けセメントコンクリートの使用量からブルーシートに採取した量から、リバウンド率を算出した。
粉塵量：吹付け位置から５ｍ後方で粉塵測定器Ｐ−５Ｌ（柴田科学社製）を用いて粉塵量を測定した。尚、表４に示す粉塵量は、６分間吹付けた１分間当りの平均値を示している。
【００４１】
【表４】
0006482878.tif 000005
【００４２】
表４の結果より、モルタル試験と同様に尿素を加える量を増やすことで、初期からの強度発現性が高まり、リバウンド量や粉塵量も低減した。遅延剤の種類を石灰硫黄合剤にすることで、１２０分経過したスランプも２ｃｍの低下しか見られず、良好なコンクリート性状を確保していた。また、六価クロム残存量も検出下限を示しており、開発した吹付けセメントコンクリートにより、フレッシュ性状、硬化性状、吹付け性状、環境性状全てを満足する結果が得られた。
【産業上の利用可能性】
【００４３】
本発明の吹付けセメントモルタル及び吹付けセメントコンクリートは、石灰硫黄合剤を配合することにより、安定した凝結時間と硬化後の高い強度発現の確保が可能となり、さらに六価クロムの低減効果を奏するので、土木、建築分野で広範に使用される。